(57)【要約】  複合金属シアン化物錯体触媒を用いて得られた、平均水酸基数が２〜３、水酸基価が１０〜９０ｍｇＫＯＨ／ｇであるポリエーテルポリオール（Ａ）、平均水酸基数が２〜３、水酸基価が１５〜２５０ｍｇＫＯＨ／ｇであるポリエーテルポリオール（Ｂ）および複合金属シアン化物錯体触媒を用いて得られた、水酸基価が１０〜２００ｍｇＫＯＨ／ｇであるポリエーテルモノオール（Ｄ）を含むポリオール混合物とポリイソシアネート化合物とを、整泡剤（Ｘ）、ウレタン化触媒、および発泡剤の存在下で、イソシアネート指数が９０以上で反応させて、軟質ポリウレタンフォームを製造する方法であって、前記整泡剤（Ｘ）は、式（Ｉ）でｎの平均値が１〜３０であるジメチルポリシロキサンを含むシリコーン系化合物であって、前記ジメチルポリシロキサンを前記ポリオール混合物の１００質量部に対して、０．０１〜１．０質量部を含む製造方法。【特許請求の範囲】
【請求項１】
ポリオール（Ａ）、ポリオール（Ｂ）およびモノオール（Ｄ）を含むポリオール混合物とポリイソシアネート化合物とを、シリコーン系化合物からなる整泡剤（Ｘ）、ウレタン化触媒、および発泡剤の存在下で、イソシアネート指数が９０以上で反応させて、軟質ポリウレタンフォームを製造する方法において、
前記ポリオール（Ａ）は、開始剤に複合金属シアン化物錯体触媒を用いてアルキレンオキシドを開環付加重合させて得られた、平均水酸基数が２〜３、水酸基価が１０〜９０ｍｇＫＯＨ／ｇであるポリエーテルポリオールであり、
前記ポリオール（Ｂ）は、平均水酸基数が２〜３、水酸基価が１５〜２５０ｍｇＫＯＨ／ｇであり、かつ前記ポリオール（Ａ）を除くポリエーテルポリオールであり、
前記モノオール（Ｄ）は、開始剤に複合金属シアン化物錯体触媒を用いてアルキレンオキシドを開環付加重合させて得られた、水酸基価が１０〜２００ｍｇＫＯＨ／ｇであるポリエーテルモノオールであり、
前記整泡剤（Ｘ）は、下式（Ｉ）で表わされ、ｎの平均値が１〜３０であるジメチルポリシロキサンの１種または２種以上を含むシリコーン系化合物であって、前記ジメチルポリシロキサンを前記ポリオール混合物の１００質量部に対して、０．０１〜１．０質量部を含む、
ことを特徴とする軟質ポリウレタンフォームの製造方法。
【化１】
2012115113.tif 000007
【請求項２】
前記整泡剤（Ｘ）を前記ポリオール混合物の１００質量部に対して、０．１〜８．０質量部含む、請求項１に記載の軟質ポリウレタンフォームの製造方法。
【請求項３】
前記整泡剤（Ｘ）の１００質量％中に、式（Ｉ）で表わされるジメチルポリシロキサンが０．７〜９５．０質量％含まれる、請求項１または２に記載の軟質ポリウレタンフォームの製造方法。
【請求項４】
前記ポリオール混合物中、前記ポリオール（Ａ）を１０〜３０質量％、前記ポリオール（Ｂ）を５０〜８０質量％、前記モノオール（Ｄ）を２〜２４質量％含む、請求項１〜３のいずれか一項に記載の軟質ポリウレタンフォームの製造方法。
【請求項５】
前記ポリオール（Ａ）が、開始剤にプロピレンオキシドのみを開環付加重合させたポリオキシプロピレンポリオールである請求項１〜４のいずれか一項に記載の軟質ポリウレタンフォームの製造方法。
【請求項６】
前記発泡剤が、水である請求項１〜５のいずれか一項に記載の軟質ポリウレタンフォームの製造方法。
【請求項７】
前記モノオール（Ｄ）が、開始剤にプロピレンオキシドのみを開環付加重合させたポリオキシプロピレンモノオールである請求項１〜６のいずれか一項に記載の軟質ポリウレタンフォームの製造方法。
【請求項８】
前記ポリイソシアネート化合物が、トリレンジイソシアネート（ＴＤＩ）、ジフェニルメタンジイソシアネート（ＭＤＩ）、ポリメチレンポリフェニルポリイソシアネート、キシリレンジイソシアネート（ＸＤＩ）、イソホロンジイソシアネート（ＩＰＤＩ）、ヘキサメチレンジイソシアネート（ＨＭＤＩ）、およびこれらの変性体からなる群から選ばれる少なくとも１種である請求項１〜７のいずれか一項に記載の軟質ポリウレタンフォームの製造方法。
【請求項９】
前記ポリオール混合物が、さらに下記ポリオール（Ｃ）をポリオール混合物全体のうち１０質量％以下含む請求項１〜８のいずれか一項に記載の軟質ポリウレタンフォームの製造方法。
ポリオール（Ｃ）：平均水酸基数が２〜６であり、水酸基価が３００〜１８３０ｍｇＫＯＨ／ｇであるポリオール。
【請求項１０】
コア反発弾性率が２０％以下であり、かつ通気性が３０〜１６０Ｌ／分である請求項１〜９のいずれか一項に記載の軟質ポリウレタンフォームの製造方法。
【請求項１１】
ＪＩＳ  Ｋ６４００（１９９７年版）に準拠して測定したコアのヒステリシスロス率が、７０％以下である請求項１〜１０のいずれか一項に記載の軟質ポリウレタンフォームの製造方法。
【発明の詳細な説明】
【技術分野】
【０００１】
本発明は、低反発性の軟質ポリウレタンフォームおよびその製造方法に関する。
【背景技術】
【０００２】
従来、反発弾性率の低い、すなわち低反発性の軟質ポリウレタンフォームは、衝撃吸収体、吸音体、振動吸収体として用いられている。また、椅子のクッション材、マットレス等に用いた時に、体圧分布がより均一になり、疲労感、床ずれ等が軽減されることが知られている。【０００３】
一方、一般に低反発性の軟質ポリウレタンフォームの通気性は、反発性が低下するにしたがって、低下することが知られている。低反発性ポリウレタンフォームを、特に寝具に適用した場合は、通気性が低いと湿気（主に人体から放出される）が放散しにくく、いわゆる蒸れやすい状態となる。この蒸れやすい状況を改善し、熱や湿気がこもらないことが寝具用の低反発性ポリウレタンフォームに求められるようになってきた。また寝具の使用状態を考慮すると、軟質ポリウレタンフォームは圧縮された状態で使用されるため、通常非圧縮状態で測定される通気性の試験において、相当高い通気性を示すことが要求される。さらに蒸れやすい状態で圧縮されることを考慮すると加湿時の耐久性が要求される。加湿時の耐久性の指標としては湿熱圧縮永久歪が挙げられる。
上記問題を解決し、低反発性ポリウレタンフォームの通気性を向上させる手法として、特許文献１で開示された、原料ポリオールとして低分子量多価アルコールを用いる方法が提案されている。しかしこれらの方法で得られた低反発性ポリウレタンフォームは耐久性に問題があり、徐々に復元性能が劣化する傾向にある。また特許文献２では、ポリエーテルポリエステルポリオールと含リン化合物を用いて低反発性ポリウレタンフォームを得ている。しかし含リン化合物は、可塑剤と同様の挙動を示すことから、軟質ポリウレタンフォームから溶出する可能性があり、繰り返して洗濯した後における性能維持が困難と予想される。【０００４】
また特許文献３では、モノオールを併用して製造することにより通気性が良好な低反発ポリウレタンフォームを製造する技術が開示されている。しかしこの方法では後述する加湿時の耐久性に劣るという問題がある。特許文献４では特定のポリオールとモノオールの組み合わせで通気性が確保できる軟質ポリウレタンフォームに関する技術が開示されているが、この軟質ポリウレタンフォームの密度は５５ｋｇ／ｍ３と高く重いため、マットレスなどに加工時にハンドリング性が悪いという課題がある。さらに、特許文献５では、ポリエステルポリオールとの組み合わせにおいて、通気性を確保する手段としてシリコーンオイルを採用しているが、具体的な構造は記載されていない。
【先行技術文献】
【特許文献】
【０００５】
【特許文献１】日本特開２００４−２５９４号公報
【特許文献２】日本特開平９−１５１２３４号公報
【特許文献３】日本特開２００４−３００３５２号公報
【特許文献４】ＷＯ２００６／１１５１６９号
【特許文献５】日本特開２００１−２６９０６２号公報
【発明の概要】
【発明が解決しようとする課題】
【０００６】
本発明は、柔軟性を付与するための可塑剤を用いることなく低反発性に優れ、加湿時の耐久性に優れるとともに高い通気性を有する軟質ポリウレタンフォーム、およびその製造方法を提供する。
【課題を解決するための手段】
【０００７】
本発明は、下記［１］〜［１１］の構成を要旨とする。
［１］ポリオール（Ａ）、ポリオール（Ｂ）およびモノオール（Ｄ）を含むポリオール混合物とポリイソシアネート化合物とを、シリコーン系化合物からなる整泡剤（Ｘ）、ウレタン化触媒、および発泡剤の存在下で、イソシアネート指数が９０以上で反応させて、軟質ポリウレタンフォームを製造する方法において、
前記ポリオール（Ａ）は、開始剤に複合金属シアン化物錯体触媒を用いてアルキレンオキシドを開環付加重合させて得られた、平均水酸基数が２〜３、水酸基価が１０〜９０ｍｇＫＯＨ／ｇであるポリエーテルポリオールであり、
前記ポリオール（Ｂ）は、平均水酸基数が２〜３、水酸基価が１５〜２５０ｍｇＫＯＨ／ｇであり、かつ前記ポリオール（Ａ）を除くポリエーテルポリオールであり、
前記モノオール（Ｄ）は、開始剤に複合金属シアン化物錯体触媒を用いてアルキレンオキシドを開環付加重合させて得られた、水酸基価が１０〜２００ｍｇＫＯＨ／ｇであるポリエーテルモノオールであり、
前記整泡剤（Ｘ）は、下式（Ｉ）で表わされ、ｎの平均値が１〜３０であるジメチルポリシロキサンの１種または２種以上を含むシリコーン系化合物であって、前記ジメチルポリシロキサンを前記ポリオール混合物の１００質量部に対して、０．０１〜１．０質量部を含む、
ことを特徴とする軟質ポリウレタンフォームの製造方法。【０００８】
【化１】
2012115113.tif 000002
【０００９】
［２］前記整泡剤（Ｘ）を前記ポリオール混合物の１００質量部に対して、０．１〜８．０質量部含む、上記［１］に記載の軟質ポリウレタンフォームの製造方法。
［３］前記整泡剤（Ｘ）の１００質量％中に、式（Ｉ）で表わされるジメチルポリシロキサンが０．７〜９５．０質量％含まれる、上記［１］または［２］に記載の軟質ポリウレタンフォームの製造方法。
［４］前記ポリオール混合物中、前記ポリオール（Ａ）を１０〜３０質量％、前記ポリオール（Ｂ）を５０〜８０質量％、前記モノオール（Ｄ）を２〜２４質量％含む、上記［１］〜［３］のいずれか一に記載の軟質ポリウレタンフォームの製造方法。
［５］前記ポリオール（Ａ）が、開始剤にプロピレンオキシドのみを開環付加重合させたポリオキシプロピレンポリオールである上記［１］〜［４］のいずれか一に記載の軟質ポリウレタンフォームの製造方法。
［６］前記発泡剤が、水である上記［１］〜［５］のいずれか一に記載の軟質ポリウレタンフォームの製造方法。
［７］前記モノオール（Ｄ）が、開始剤にプロピレンオキシドのみを開環付加重合させたポリオキシプロピレンモノオールである上記［１］〜［６］のいずれか一に記載の軟質ポリウレタンフォームの製造方法。
［８］前記ポリイソシアネート化合物が、トリレンジイソシアネート（ＴＤＩ）、ジフェニルメタンジイソシアネート（ＭＤＩ）、ポリメチレンポリフェニルポリイソシアネート、キシリレンジイソシアネート（ＸＤＩ）、イソホロンジイソシアネート（ＩＰＤＩ）、ヘキサメチレンジイソシアネート（ＨＭＤＩ）、およびこれらの変性体からなる群から選ばれる少なくとも１種である上記［１］〜［７］のいずれか一に記載の軟質ポリウレタンフォームの製造方法。
［９］前記ポリオール混合物が、さらに下記ポリオール（Ｃ）をポリオール混合物全体のうち１０質量％以下含む上記［１］〜［８］のいずれか一に記載の軟質ポリウレタンフォームの製造方法。
ポリオール（Ｃ）：平均水酸基数が２〜６であり、水酸基価が３００〜１８３０ｍｇＫＯＨ／ｇであるポリオール。
［１０］コア反発弾性率が２０％以下であり、かつ通気性が３０〜１６０Ｌ／分である上記［１］〜［９］のいずれか一に記載の軟質ポリウレタンフォームの製造方法。
［１１］ＪＩＳ  Ｋ６４００（１９９７年版）に準拠して測定したコアのヒステリシスロス率が、７０％以下である上記［１］〜［１０］のいずれか一に記載の軟質ポリウレタンフォームの製造方法。
【発明の効果】
【００１０】
本発明の軟質ポリウレタンフォームの製造方法によれば、可塑剤を用いることなく低反発性に優れ、加湿時の耐久性に優れるとともに高い通気性を有する軟質ポリウレタンフォームが製造できる。
【発明を実施するための形態】
【００１１】
本発明においては、ポリオール混合物とポリイソシアネート化合物とを、ウレタン化触媒、発泡剤および化学式（Ｉ）で表わされる特定の重合度のジメチルポリシロキサンを含む整泡剤の存在下で反応させて軟質ポリウレタンフォーム製造する。また、本発明における「シリコーン系化合物」は、ジメチルポリシロキサン、もしくはその誘導体、またはそれらの混合物を意味する。
【００１２】
本明細書において、原料とは、ポリオール混合物、ポリイソシアネート化合物、ウレタン化触媒、発泡剤および整泡剤をいう。以下、各原料について説明する。
【００１３】
＜ポリオール混合物＞
本発明において用いるポリオール混合物は、後述するポリオール（Ａ）、ポリオール（Ｂ）およびモノオール（Ｄ）を含む。さらにポリオール（Ｃ）を含むことが好ましい。
【００１４】
（ポリオール（Ａ））
本発明におけるポリオール（Ａ）とは、開始剤に複合金属シアン化物錯体触媒（ＤＭＣ触媒）を用いてアルキレンオキシドを開環付加重合させて得られた、平均水酸基数が２〜３、水酸基価が１０〜９０ｍｇＫＯＨ／ｇであるポリエーテルポリオール（ポリオキシアルキレンポリオール）である。すなわちポリオール（Ａ）は、複合金属シアン化物錯体触媒を用いてアルキレンオキシドを開環付加重合させて得られたポリオキシアルキレン鎖を有するポリエーテルポリオールである。複合金属シアン化物錯体触媒を用いると、副生するモノオールを低減でき、かつ分子量分布の狭いポリオールを製造できる。分子量分布が狭いポリオールは、同程度の分子量領域（同じ水酸基価を有するポリオール）で分子量分布が広いポリオールと比較して粘度が低いため、反応性原料の混合性に優れ、軟質ポリウレタンフォーム製造時のフォーム安定性が向上する。
【００１５】
複合金属シアン化物錯体触媒としては、たとえば、特公昭４６−２７２５０号公報に記載のものが使用できる。具体例としては、亜鉛ヘキサシアノコバルテートを主成分とする錯体が挙げられ、そのエーテルおよび／またはアルコール錯体が好ましい。エーテルとしては、エチレングリコールジメチルエーテル（グライム）、ジエチレングリコールジメチルエーテル（ジグライム）、エチレングリコールモノ−ｔｅｒｔ−ブチルエーテル（ＭＥＴＢ）、エチレングリコールモノ−ｔｅｒｔ−ペンチルエーテル（ＭＥＴＰ）、ジエチレングリコールモノ−ｔｅｒｔ−ブチルエーテル（ＤＥＴＢ）、トリプロピレングリコールモノメチルエーテル（ＴＰＭＥ）等が好ましい。アルコールとしては、ｔｅｒｔ−ブチルアルコール等が好ましい。
【００１６】
ポリオール（Ａ）の製造に用いるアルキレンオキシドとしては、エチレンオキシド、プロピレンオキシド、１，２−エポキシブタン、２，３−エポキシブタン等が挙げられる。このうち、プロピレンオキシド、またはプロピレンオキシドとエチレンオキシドとの併用が好ましく、プロピレンオキシドのみが特に好ましい。すなわちポリオール（Ａ）としては、開始剤にプロピレンオキシドのみを開環付加重合させたポリオキシプロピレンポリオールが好ましい。プロピレンオキシドのみを用いることは、加湿時の耐久性が向上するため好ましい。
【００１７】
ポリオール（Ａ）の製造に用いる開始剤としては、分子中の活性水素数が２または３である化合物を、単独で用いるか、または併用する。活性水素数が２である化合物の具体例としては、エチレングリコール、プロピレングリコール、１，４−ブタンジオール、ジエチレングリコール、ジプロピレングリコールが挙げられる。また活性水素数が３である化合物の具体例としては、グリセリン、トリメチロールプロパンが挙げられる。またこれらの化合物にアルキレンオキシド、好ましくはプロピレンオキシドを開環付加重合させて得られた高水酸基価ポリエーテルポリオールを用いることが好ましい。具体的には、水酸基１個当たりの分子量が２００〜５００程度、すなわち水酸基価が１１０〜２８０ｍｇＫＯＨ／ｇの高水酸基価ポリエーテルポリオール（好ましくはポリオキシプロピレンポリオール）を用いることが好ましい。
【００１８】
本発明においてポリオール（Ａ）の平均水酸基数は２〜３である。本発明における平均水酸基数とは、開始剤の活性水素数の平均値を意味する。平均水酸基数を２〜３とすることにより、得られる軟質ポリウレタンフォームの乾熱圧縮永久歪等の物性が著しく低下する不具合を回避できる。また、得られる軟質ポリウレタンフォームの伸びが低下する、硬度が高くなり引っ張り強度等の物性が低下する等の不具合を回避できる。ポリオール（Ａ）としては、水酸基数が２であるポリエーテルジオールを、ポリオール（Ａ）のうち５０〜１００質量％用いることが、感温性を抑制しやすい点で好ましい。
【００１９】
本発明においてポリオール（Ａ）の水酸基価は１０〜９０ｍｇＫＯＨ／ｇである。水酸基価を１０ｍｇＫＯＨ／ｇ以上とすることで、コラップス等を抑制し軟質ポリウレタンフォームを安定して製造することができる。また水酸基価を９０ｍｇＫＯＨ／ｇ以下とすることで、製造される軟質ポリウレタンフォームの柔軟性を損なわず、かつ、反発弾性率を低く抑えられる。ポリオール（Ａ）の水酸基価は、１０〜６０ｍｇＫＯＨ／ｇがより好ましく、１５〜６０ｍｇＫＯＨ／ｇが最も好ましい。
【００２０】
本発明においてポリオール（Ａ）の不飽和度は０．０５ｍ当量／ｇ以下が好ましく、さらに０．０１ｍ当量／ｇ以下が好ましく、特に０．００６ｍ当量／ｇ以下が好ましい。不飽和度を０．０５ｍ当量／ｇ以下とすることで、得られる軟質ポリウレタンフォームの耐久性が悪化する欠点を回避することができる。不飽和度の下限は理想的には０ｍ当量／ｇである。
【００２１】
本発明におけるポリオール（Ａ）は、ポリマー分散ポリオールであってもよい。ポリオール（Ａ）がポリマー分散ポリオールであるとは、ポリオール（Ａ）をベースポリオール（分散媒）として、ポリマー微粒子（分散質）が安定に分散している分散系であることを意味する。
【００２２】
ポリマー微粒子のポリマーとしては、付加重合系ポリマーまたは縮重合系ポリマーが挙げられる。付加重合系ポリマーは、たとえば、アクリロニトリル、スチレン、メタクリル酸エステル、アクリル酸エステル等のモノマーを単独重合または共重合して得られる。また、縮重合系ポリマーとしては、たとえば、ポリエステル、ポリウレア、ポリウレタン、ポリメチロールメラミン等が挙げられる。ポリオール中にポリマー微粒子を存在させることにより、ポリオールの水酸基価が低く抑えられ、軟質ポリウレタンフォームの硬度を硬くすることができる等の機械的物性向上に有効である。またポリマー分散ポリオール中のポリマー微粒子の含有割合は、特に制限されないが、ポリオール（Ａ）の全体に対して、０〜５質量％となることが好ましい。なお、ポリマー分散ポリオールのポリオールとしての諸物性（不飽和度、水酸基価等）は、ポリマー微粒子を除いたベースポリオールについて考えるものとする。
【００２３】
（ポリオール（Ｂ））
本発明におけるポリオール（Ｂ）とは、平均水酸基数が２〜３、水酸基価が１５〜２５０ｍｇＫＯＨ／ｇであるポリエーテルポリオールであり、かつ前記ポリオール（Ａ）を除くポリエーテルポリオールである。すなわち開始剤にアルキレンオキシド開環付加重合触媒を用いてアルキレンオキシドを開環付加重合させて得られたポリエーテルポリオールである。ここで複合金属シアン化物錯体触媒をアルキレンオキシド開環付加重合触媒として用いて製造したポリエーテルポリオールは、ポリオール（Ｂ）には含めない。
【００２４】
ポリオール（Ｂ）の製造に用いるアルキレンオキシド開環付加重合触媒としては、フォスファゼン化合物、ルイス酸化合物またはアルカリ金属化合物触媒が好ましく、このうちアルカリ金属化合物触媒が特に好ましい。アルカリ金属化合物触媒としては、水酸化カリウム（ＫＯＨ）、水酸化セシウム（ＣｓＯＨ）等が挙げられる。
【００２５】
ポリオール（Ｂ）の製造に用いるアルキレンオキシドとしては、エチレンオキシド、プロピレンオキシド、１，２−エポキシブタン、２，３−エポキシブタン等が挙げられる。このうち、プロピレンオキシド、またはプロピレンオキシドとエチレンオキシドとの併用が好ましい。
【００２６】
ポリオール（Ｂ）としては、開始剤にプロピレンオキシドのみを開環付加重合させて得られるポリオキシプロピレンポリオールを用いると、加湿時の耐久性が向上するため好ましい。また、ポリオール（Ｂ）としては、開始剤にプロピレンオキシドのみを開環付加重合させて得られるポリオキシプロピレンポリオールと、プロピレンオキシドおよびエチレンオキシドの混合物を開環付加重合させて得られる、オキシアルキレン基におけるオキシエチレン基含有量が５０〜１００質量％であるポリオキシプロピレンオキシエチレンポリオールとを併用すると、加湿時の耐久性がさらに向上するため好ましい。なお、該ポリオキシプロピレンオキシエチレンポリオールを用いる場合は、ポリオール（Ｂ）中１〜２０質量％を用いることが好ましく、２〜１０質量％を用いることがより好ましい。
【００２７】
ポリオール（Ｂ）の製造に用いる開始剤としては、分子中の活性水素数が２または３である化合物を、単独で用いるか、または併用する。活性水素数が２または３である化合物の具体例としては、エチレングリコール、プロピレングリコール、１，４−ブタンジオール、ジエチレングリコール、ジプロピレングリコール、グリセリン、トリメチロールプロパン等の多価アルコール類；ビスフェノールＡ等の多価フェノール類；モノエタノールアミン、ジエタノールアミン、トリエタノールアミン、ピペラジン等のアミン類が挙げられる。このうち多価アルコール類が特に好ましい。またこれらの化合物にアルキレンオキシド、好ましくはプロピレンオキシドを開環付加重合させて得られた高水酸基価ポリエーテルポリオールを用いることが好ましい。
【００２８】
本発明においてポリオール（Ｂ）の平均水酸基数は２〜３である。平均水酸基数を２〜３とすることにより、得られる軟質ポリウレタンフォームの乾熱圧縮永久歪等の物性が著しく低下する不具合を回避でき、また、得られる軟質ポリウレタンフォームの伸びが低下する、硬度が高くなり引っ張り強度等の物性が低下する等の不具合を回避できる。
【００２９】
好ましいポリオール（Ｂ）の平均水酸基数は２．０〜２．７であり、２．０〜２．６がより好ましい。ポリオール（Ｂ）の平均水酸基数を上記範囲とすることで反発弾性率を低く抑えることができ、かつ温度変化に対する硬さ変化が小さい（感温性が低い）軟質ウレタンフォームが得られる。
【００３０】
また、ポリオール（Ｂ）は平均水酸基数が２のポリエーテルジオールと、平均水酸基数が３のポリエーテルトリオールを併用することが好ましく、ポリオール（Ｂ）中に含まれる平均水酸基数が２のポリエーテルジオールの割合は、ポリオール（Ｂ）中４０質量％以上が好ましく、４５質量％以上がより好ましい。平均水酸基数を上記の範囲とすることで、反発弾性率を低く抑えることができ、かつ温度変化に対する硬さ変化が小さい（感温性が低い）軟質ウレタンフォームが得られる。
【００３１】
本発明においてポリオール（Ｂ）の水酸基価は１５〜２５０ｍｇＫＯＨ／ｇである。水酸基価を１５ｍｇＫＯＨ／ｇ以上とすることで、コラップス等を抑制し軟質ポリウレタンフォームを安定して製造することができる。また水酸基価を２５０ｍｇＫＯＨ／ｇ以下とすることで、製造される軟質ポリウレタンフォームの柔軟性を損なわず、かつ、反発弾性率を低く抑えられる。
【００３２】
ポリオール（Ｂ）として、水酸基価が１００〜２５０ｍｇＫＯＨ／ｇであるポリオールを用いることが好ましく、１００〜２００ｍｇＫＯＨ／ｇであるポリオールを用いることがより好ましい。また、ポリオール（Ｂ）として、水酸基価が１００〜２５０ｍｇＫＯＨ／ｇ、より好ましくは１００〜２００ｍｇＫＯＨ／ｇであるポリオールと、水酸基価が１５〜９９ｍｇＫＯＨ／ｇ、より好ましくは１５〜６０ｍｇＫＯＨ／ｇであるポリオールとを併用することがより好ましい。
【００３３】
本発明におけるポリオール（Ｂ）は、ポリマー分散ポリオールであってもよい。ポリマー微粒子のポリマーとしては、ポリオール（Ａ）の項で説明したものと同様のものが例示できる。またポリマー分散ポリオール中のポリマー微粒子の含有割合は、特に制限されないが、ポリオール（Ｂ）の全体に対して、０〜１０質量％となることが好ましい。
【００３４】
本発明におけるポリオール（Ｂ）としては、開始剤にプロピレンオキシドのみを開環付加重合させて得られる、水酸基価が１００〜２５０ｍｇＫＯＨ／ｇ（より好ましくは１００〜２００ｍｇＫＯＨ／ｇ）であるポリオキシプロピレンポリオールを用いると加湿時の耐久性が向上するため好ましい。また、ポリオール（Ｂ）としては、開始剤にプロピレンオキシドのみを開環付加重合させて得られる、水酸基価が１００〜２５０ｍｇＫＯＨ／ｇ（より好ましくは１００〜２００ｍｇＫＯＨ／ｇ）であるポリオキシプロピレンポリオールと、プロピレンオキシドおよびエチレンオキシドの混合物を開環付加重合させて得られる、オキシエチレン基含有量が５０〜１００質量％であり、水酸基価が１５〜９９ｍｇＫＯＨ／ｇ（より好ましくは１５〜６０ｍｇＫＯＨ／ｇ）であるポリオキシプロピレンオキシエチレンポリオールとを併用すると、加湿時の耐久性がさらに向上するため特に好ましい。
【００３５】
（ポリオール（Ｃ））
本発明におけるポリオール（Ｃ）とは、平均水酸基数が２〜６であり、水酸基価が３００〜１８３０ｍｇＫＯＨ／ｇであるポリオールである。ポリオール（Ｃ）の平均水酸基数は特には３〜４が好ましい。またポリオール（Ｃ）の水酸基価は、特には３００〜６００ｍｇＫＯＨ／ｇが好ましい。ポリオール（Ｃ）として用いるポリオールとしては、多価アルコール類、水酸基を２〜６有するアミン類、ポリエステルポリオール、ポリエーテルポリオール、ポリカーボネートポリオール等が挙げられる。ポリオール（Ｃ）を用いると、架橋剤として作用し、硬度等の機械的物性が向上する。また本発明において、ポリオール（Ｃ）は破泡効果も認められ、ポリオール（Ｃ）の添加は通気性の向上に効果がある。特に発泡剤を多く使用して低密度（軽量）の軟質ポリウレタンフォームを製造しようとする場合にも、発泡安定性が良好となる。
【００３６】
多価アルコール類としては、エチレングリコール、プロピレングリコール、１，４−ブタンジオール、ジプロピレングリコール、グリセリン、ジグリセリン、ペンタエリスリトール等が挙げられる。水酸基を２〜６有するアミン類としてはジエタノールアミン、トリエタノールアミン等が挙げられる。ポリエーテルポリオールとしては、開始剤にアルキレンオキシドを開環付加重合させて得られたポリエーテルポリオールが挙げられる。ポリエーテルポリオールであるポリオール（Ｃ）の製造に用いられる開始剤としては、ポリオール（Ｃ）として用いてもよい多価アルコール、またはポリオール（Ｂ）の製造に用いられる開始剤が例示できる。
【００３７】
ポリエーテルポリオールであるポリオール（Ｃ）の製造に用いられるアルキレンオキシドとしては、エチレンオキシド、プロピレンオキシド、１，２−エポキシブタン、２，３−エポキシブタン等が挙げられる。このうち、プロピレンオキシド、またはプロピレンオキシドとエチレンオキシドとの併用が好ましく、プロピレンオキシドのみが特に好ましい。すなわちポリエーテルポリオールであるポリオール（Ｃ）としては、開始剤にプロピレンオキシドのみを開環付加重合させたポリオキシプロピレンポリオールが好ましい。ポリオール（Ｃ）としては、上記のうちポリエーテルポリオールが好ましく、ポリオキシプロピレンポリオールポリオールが特に好ましい。プロピレンオキシドのみを用いることは、加湿時の耐久性が向上するため好ましい。ポリオール（Ｃ）としては、１種のみを用いても２種以上を併用してもよい。
【００３８】
（モノオール（Ｄ））
本発明におけるモノオール（Ｄ）とは、活性水素数が１である開始剤に複合金属シアン化物錯体触媒を用いてアルキレンオキシドを開環付加重合させて得られた水酸基価が１０〜２００ｍｇＫＯＨ／ｇである、ポリエーテルモノオールである。
【００３９】
本発明においてモノオール（Ｄ）の平均水酸基数は１である。またモノオール（Ｄ）の水酸基価は、特に１０〜１２０ｍｇＫＯＨ／ｇが好ましい。
モノオール（Ｄ）の製造に用いるアルキレンオキシドとしては、エチレンオキシド、プロピレンオキシド、１，２−エポキシブタン、２，３−エポキシブタン等が挙げられる。このうち、プロピレンオキシド、またはプロピレンオキシドとエチレンオキシドとの併用が好ましく、プロピレンオキシドのみが特に好ましい。すなわちモノオール（Ｄ）としては、開始剤にプロピレンオキシドのみを開環付加重合させたポリオキシプロピレンモノオールが好ましい。プロピレンオキシドのみを用いることは、加湿時の耐久性が向上するため好ましい。
【００４０】
モノオール（Ｄ）の製造に用いる開始剤としては、活性水素原子を１個のみ有する化合物を用いる。その具体例としては、メタノール、エタノール、ｎ−プロピルアルコール、イソプロピルアルコール、ｎ−ブチルアルコール、ｔｅｒｔ−ブチルアルコール等のモノオール類；フェノール、ノニルフェノール等の１価フェノール類；ジメチルアミン、ジエチルアミン等の２級アミン類等が挙げられる。
【００４１】
（ポリオール混合物）
本発明のポリオール混合物において、前記ポリオール（Ａ）と前記ポリオール（Ｂ）との割合は、ポリオール（Ａ）とポリオール（Ｂ）との合計（１００質量％）のうちポリオール（Ａ）の含有割合が、５〜５０質量％であることが好ましく、１０〜３０質量％であることがより好ましい。ポリオール混合物中のポリオール（Ａ）の割合を上記の範囲とすることで、低反発で、温度変化に対する反発弾性率および硬さの変化が小さい（感温性の低い）軟質ポリウレタンフォームが得られる。
【００４２】
またポリオール混合物（１００質量％）のうちの、ポリオール（Ａ）とポリオール（Ｂ）との合計の割合は、７５質量％以上が好ましく、８０質量％以上がより好ましく、８５質量％以上が特に好ましく、９０質量％以上がとりわけ好ましい。ポリオール混合物中のポリオール（Ａ）とポリオール（Ｂ）との合計の割合を上記の範囲とすることで、低反発性、耐久性に優れ、かつ、通気性の良好な軟質ポリウレタンフォームが得られる。
【００４３】
またモノオール（Ｄ）の割合は、ポリオール（Ａ）とポリオール（Ｂ）との合計の１００質量部に対して、１〜３０質量部であることが好ましい。モノオール（Ｄ）の割合は、ウレタン化触媒として２−エチルヘキサン酸スズを用いる場合は１〜１０質量部であることがより好ましく、２〜８質量部であることが最も好ましい。また、ウレタン化触媒としてジブチルスズジラウレート、またはジオクチルスズジラウレートを用いる場合は２〜３０質量部であることがより好ましい。モノオール（Ｄ）の割合を上記の範囲とすることで、低反発性、耐久性に優れ、かつ、通気性の良好な軟質ポリウレタンフォームが得られる。
【００４４】
またポリオール混合物（１００質量％）のうちの、ポリオール（Ｃ）の割合は、０〜１０質量％が好ましく、０〜５質量％がより好ましく、０．５〜２質量部が特に好ましい。ポリオール（Ｃ）の割合を上記の範囲とすることで、軟質ポリウレタンフォームの低反発性をより低くしつつ、通気性を向上させることができる。
【００４５】
また本発明におけるポリオール混合物は、ポリオール（Ａ）、ポリオール（Ｂ）、ポリオール（Ｃ）およびモノオール（Ｄ）のいずれにも分類されないその他のポリオール（Ｅ）を含有してもよい。その他のポリオール（Ｅ）の割合は、ポリオール混合物（１００質量％）のうちの、１０質量％以下が好ましく、５質量％以下が好ましく、０質量％が特に好ましい。その他のポリオール（Ｅ）の割合が０質量％であるとは、ポリオール混合物が、ポリオール（Ａ）、ポリオール（Ｂ）およびモノオール（Ｄ）を含み、必要に応じてポリオール（Ｃ）を含むが、その他のポリオール（Ｅ）を含まないことを意味する。
本発明において、ポリオール混合物（１００質量％）の好適な組成の具体的な例としては、ポリオール（Ａ）を１０〜３０質量％、ポリオール（Ｂ）を５０〜８０質量％、ポリオール（Ｃ）を０〜５質量％、モノオール（Ｄ）を２〜２４質量％、それぞれ用いることが例示できる。
【００４６】
＜ポリイソシアネート化合物＞
本発明において用いられるポリイソシアネート化合物としては、特に制限はなく、イソシアネート基を２以上有する芳香族系、脂環族系、脂肪族系等のポリイソシアネート；前記ポリイソシアネートの２種類以上の混合物；これらを変性して得られる変性ポリイソシアネート等が挙げられる。
【００４７】
ポリイソシアネートの具体例としては、トリレンジイソシアネート（ＴＤＩ）、ジフェニルメタンジイソシアネート（ＭＤＩ）、ポリメチレンポリフェニルポリイソシアネート（ポリメリックＭＤＩまたはクルードＭＤＩともいう）、キシリレンジイソシアネート（ＸＤＩ）、イソホロンジイソシアネート（ＩＰＤＩ）、ヘキサメチレンジイソシアネート（ＨＭＤＩ）等が挙げられる。ポリメリックＭＤＩとしては、ミリオネートＭＲ（日本ポリウレタン工業社）、ルプラネートＭ２０Ｓ（ＢＡＳＦ社）として市販されている。また変性ポリイソシアネートの具体例としては、上記各ポリイソシアネートのプレポリマー型変性体、ヌレート変性体、ウレア変性体、カルボジイミド変性体等が挙げられる。これらのうちでも、ＴＤＩ、ＭＤＩ、クルードＭＤＩ、またはこれらの変性体が好ましい。さらにこれらのうち、ＴＤＩ、クルードＭＤＩまたはその変性体（特にプレポリマー型変性体が好ましい。）を用いると発泡安定性が向上する、耐久性が向上する等の点で好ましい。特にＴＤＩ、クルードＭＤＩまたはその変性体のうち、反応性が比較的低いポリイソシアネート化合物を用いると通気性が向上し好ましい。具体的にはポリイソシアネート化合物がＴＤＩが好ましい。特には２，６−ＴＤＩの割合が２０質量％以上であるＴＤＩ混合物が発泡安定性が良好となりより好ましい。
【００４８】
ポリイソシアネート化合物の使用量は、原料中の全活性水素含有化合物とポリイソシアネート化合物の割合がイソシアネート指数で９０以上となる量使用する。活性水素含有化合物とは、ポリオール混合物、および発泡剤として使用しうる水等をいう。イソシアネート指数とは、ポリイソシアネート化合物のイソシアネート基の当量を、ポリオール、水等の原料中の全活性水素含有化合物中の全ての活性水素の合計の当量で除した数値の１００倍で表される。
【００４９】
本発明の軟質ポリウレタンフォームの製造方法においては、原料中の全活性水素含有化合物とポリイソシアネート化合物との割合を、イソシアネート指数で９０以上とする。上記割合がイソシアネート指数で９０未満であると、ポリオールが過剰に用いられ、可塑剤としての影響が大きくなり、洗濯耐久性が悪化しやすく好ましくない。またウレタン化触媒が放散しやすくなる、製造された軟質ポリウレタンフォームが変色しやすくなる等の点でも好ましくない。上記割合はイソシアネート指数で９０〜１３０が好ましく、９５〜１１０がより好ましく、１００〜１１０が特に好ましい。
【００５０】
＜ウレタン化触媒＞
ポリオールとポリイソシアネート化合物とを反応させるウレタン化触媒としては、ウレタン化反応を促進する全ての触媒を使用でき、たとえば、トリエチレンジアミン、ビス（２−ジメチルアミノエチル）エーテル、Ｎ，Ｎ，Ｎ’，Ｎ’−テトラメチルヘキサメチレンジアミン等の３級アミン類；酢酸カリウム、２−エチルヘキサン酸カリウム等のカルボン酸金属塩；スタナスオクトエート、ジブチルスズジラウレート、ジオクチルスズジラウレート等の有機金属化合物が挙げられる。
【００５１】
＜整泡剤（Ｘ）＞
本発明においては、シリコーン系化合物からなる整泡剤（Ｘ）を用いる。整泡剤（Ｘ）は、下式（Ｉ）で表されるｎの平均値が１〜３０であるジメチルポリシロキサンの１種または２種以上を含む（以下、ジメチルポリシロキサン（Ｉ）ということもある。）。
【００５２】
なお、式（Ｉ）で表される化合物（ジメチルポリシロキサン）は、ある１つの製造条件で製造した場合であっても、生成物はｎの値が異なる化合物の混合物となるため、ｎは平均値で表される。
【００５３】
ジメチルポリシロキサン（Ｉ）のｎの平均値が大きいほどより少ない添加量で通気性を向上させる効果が得られる。ジメチルポリシロキサン（Ｉ）のｎの平均値が３０以下であると、フォームの物性を損なわずに、通気性を向上させることができる。また、軟質ポリウレタンフォームの発泡安定性向上の点からは、該ｎの平均値は２８以下が好ましく、さらに好ましくは２７以下であり、最も好ましいのは、２５以下である。添加量を増やさずに通気性を向上できる点からは、ｎの平均値は２以上が好ましく、３以上がより好ましい。特には７以上が好ましい。
【００５４】
ジメチルポリシロキサン（Ｉ）は、単独で用いてもよく、ｎの平均値が互いに異なる２種以上を併用してもよい。２種以上を併用する場合は、それぞれのジメチルポリシロキサン（Ｉ）のｎの平均値が上記の範囲内であればよい。
【００５５】
ジメチルポリシロキサン（Ｉ）は市販品を使用できる。ジメチルポリシロキサン（Ｉ）以外の成分を含む市販品であっても使用できる。この場合、該市販品の含有成分のうち、ジメチルポリシロキサン（Ｉ）、およびジメチルポリシロキサン（Ｉ）以外の他のシリコーン系化合物は本発明における整泡剤（Ｘ）に含まれ、シリコーン系化合物でない添加成分は、整泡剤（Ｘ）に含まれないものとする。
【００５６】
整泡剤（Ｘ）は、本発明の効果を損なわない範囲で、ジメチルポリシロキサン（Ｉ）以外の他のシリコーン系化合物を含んでもよい。他のシリコーン系化合物の具体例としては、整泡剤として従来から用いられている、ポリオキシアルキレン・ジメチルポリシロキサンコポリマーを主成分とするシリコーン整泡剤が好ましい。市販の整泡剤は組成物であるが、その整泡剤組成物としてはポリオキシアルキレン・ジメチルポリシロキサンコポリマー単独であっても、これに他の併用成分を含んでいてもよい。含んでいてもよい他の併用成分としては、ポリアルキルメチルシロキサン、グリコール類およびポリオキシアルキレン化合物等が例示できる。本発明において用いる整泡剤としては、ポリオキシアルキレン・ジメチルポリシロキサンコポリマー、ポリアルキルメチルシロキサンおよびポリオキシアルキレン化合物を含む整泡剤組成物が、フォームの安定性の点から特に好ましい。この整泡剤組成物の市販品の例としては、東レダウコーニング社製のＳＺ−１３２７（商品名）、ＳＺ−１３２８（商品名）、ＳＲＸ−２９８（商品名）などが挙げられる。これらシリコーン整泡剤は、２種類以上併用してもよく、また前記整泡剤以外の整泡剤を併用してもよい。
【００５７】
整泡剤（Ｘ）は、ポリオール混合物の１００質量部に対して０．１〜８．０質量部添加することが好ましく、０．３〜６．０質量部添加することがより好ましく、０．５５〜５．０質量部添加することが最も好ましい。
整泡剤（Ｘ）の使用量が上記範囲の上限値以下であると、通気性を確保できる。また、上記範囲の下限値以上であると、軟質ポリウレタンフォームの製造が安定的に行うことができる。
【００５８】
整泡剤（Ｘ）のうち、ジメチルポリシロキサン（Ｉ）の使用量は、全ポリオール１００質量部に対して、０．０１〜１．０質量部が好ましく、０．０１５〜０．８質量部がより好ましく、さらに０．０２５〜０．６質量部が好ましい。とりわけ０．０２５〜０．４質量部が好ましい。
整泡剤（Ｘ）の１００質量％うち、ジメチルポリシロキサン（Ｉ）の割合は、０．７〜９５．０質量％が好ましく、さらに１．０〜９０質量％が好ましい。特に１．５〜８０質量％が好ましい。
【００５９】
ジメチルポリシロキサン（Ｉ）の使用量が全ポリオール１００質量部に対して、上記の上限値以下であると、通気性が良好でかつ耐湿熱耐久性が良いフォームが得られる。また上記の下限値以上であると、通気性が良好なフォームを得られる。
【００６０】
整泡剤（Ｘ）の１００質量％のうち、ジメチルポリシロキサン（Ｉ）の割合が、上記の範囲であると、通気性が良好なフォームの製造を安定的に行うことができる。
【００６１】
＜発泡剤＞
発泡剤としては、特に制限はなく、フッ素化炭化水素等の公知の発泡剤が使用できる。しかし本発明において用いる発泡剤としては、水および不活性ガスからなる群から選ばれた少なくとも１種が好ましい。不活性ガスとしては、具体的には、空気、窒素、炭酸ガス等が挙げられる。これらのうちでも、水が好ましい。すなわち本発明においては水のみを発泡剤として用いることが特に好ましい。
【００６２】
発泡剤の使用量は、水を使用する場合、ポリオール混合物１００質量部に対して、１０質量部以下が好ましく、０．１〜８質量部がより好ましい。さらに好ましくは、０．２〜６．０質量部が好ましい。
【００６３】
発泡剤の使用量を変えることにより、コア密度を調整することができる。
【００６４】
＜その他の助剤＞
本発明の軟質ポリウレタンフォームを製造する際には、上述したウレタン化触媒、発泡剤、整泡剤以外に所望の添加物も使用できる。添加剤としては、炭酸カリウム、硫酸バリウム等の充填剤；乳化剤等の界面活性剤；酸化防止剤、紫外線吸収剤等の老化防止剤；難燃剤、可塑剤、着色剤、抗カビ剤、破泡剤、分散剤、変色防止剤等が挙げられる。
【００６５】
＜発泡方法＞
本発明の軟質ポリウレタンフォームの形成法としては、密閉された金型内に反応性混合物を注入し発泡成形する方法（モールド法）でも、開放系で反応性混合物を発泡させる方法（スラブ法）でもよく、スラブ法が好ましい。具体的には、ワンショット法、セミプレポリマー法、プレポリマー法等の公知の方法により行うことができる。軟質ポリウレタンフォームの製造には、通常用いられる製造装置を用いることができる。
【００６６】
＜軟質ポリウレタンフォーム＞
本発明の軟質ポリウレタンフォームは、前述の製造方法により製造される軟質ポリウレタンフォームである。すなわち本発明の軟質ポリウレタンフォームは、ポリオール混合物とポリイソシアネート化合物とを、ウレタン化触媒、発泡剤および整泡剤の存在下で反応させて製造された軟質ポリウレタンフォームであり、ポリオール混合物が、前記ポリオール（Ａ）、前記ポリオール（Ｂ）および前記モノオール（Ｄ）を含み、反応におけるポリオール混合物とポリイソシアネート化合物との割合がイソシアネート指数で９０以上であることを特徴とする。
【００６７】
本発明の製造方法により得られる軟質ポリウレタンフォームは、低反発であることを特徴とし、そのコア反発弾性率は、２０％以下が好ましく、１８％以下がより好ましく、１６％以下がとりわけ好ましく、１５％以下が最も好ましい。コア反発弾性率を１５％以下とすることで、充分な低反発性が発揮される。通常下限は０％である。コア反発弾性率の測定は、ＪＩＳ  Ｋ６４００（１９９７年版）に準拠した方法で行う。また、本発明における「コア」とは、軟質ポリウレタンフォームの中央部から表皮部を除いた部分である。
【００６８】
本発明の製造方法により得られる軟質ポリウレタンフォームは通気性が良好であることを特徴とし、その通気性は、３０〜１６０Ｌ／分が好ましく、４０〜１４０Ｌ／分がより好ましく、５０〜１２０Ｌ／分が特に好ましい。通気性が上記範囲であることは、圧縮された状態においても一定量の通気性が確保されることを意味する。すなわち、本発明にかかる軟質ポリウレタンフォームは寝具に適用した際に蒸れにくい。なお通気性の測定は、ＪＩＳ  Ｋ６４００（１９９７年版）に準拠した方法で行う。
【００６９】
本発明の製造方法により得られる軟質ポリウレタンフォームは耐久性が良好であることを特徴とする。耐久性の指標は乾熱圧縮永久歪および湿熱圧縮永久歪で表される。本発明の軟質ポリウレタンフォームは特に蒸れた状態における耐久性の指標である湿熱圧縮永久歪が小さいことを特徴とする。なお乾熱圧縮永久歪および湿熱圧縮永久歪の測定はいずれもＪＩＳ  Ｋ６４００（１９９７年版）に準拠した方法で行う。湿熱圧縮永久歪は、加湿時の耐久性を示す指標である。
【００７０】
本発明の軟質ポリウレタンフォームにおいて、フォームの厚みに対して５０％圧縮した際の永久歪は、乾熱圧縮永久歪は６％以下が好ましく、５％以下がより好ましく、４％以下がとりわけ好ましく、３．５％以下が最も好ましい。また本発明の軟質ポリウレタンフォームにおいて、湿熱圧縮永久歪は５％以下が好ましく、４％以下がより好ましく、３．５％以下が特に好ましい。
【００７１】
また、フォームの厚みに対して９０％圧縮した際の永久歪は、乾熱圧縮永久歪は１２％以下が好ましく、１０％以下がより好ましく、８％以下がとりわけ好ましく、７％以下が最も好ましい。また本発明の軟質ポリウレタンフォームにおいて、湿熱圧縮永久歪は１０％以下が好ましく、７％以下がより好ましく、６％以下が特に好ましい。
【００７２】
本発明において、９０％圧縮による湿熱圧縮永久歪が小さいことがより好ましい。
【００７３】
本発明の製造方法により得られる軟質ポリウレタンフォームの密度（コア密度）は、２０〜１１０ｋｇ／ｍ３が好ましく、２２〜８０ｋｇ／ｍ３が好ましく、さらに２５〜７０ｋｇ／ｍ３が好ましい。特に本発明の軟質ポリウレタンフォームは低密度においても安定して発泡、製造が可能であり、かつ、耐久性に優れるという特徴を有する。
【００７４】
本発明の製造方法により得られる軟質ポリウレタンフォームは、ヒステリシスロス率が低いことを特徴とする。このヒステリシスロス率は、ＪＩＳ  K６４００（１９９７年版）に準拠して測定される値である。２３℃、相対湿度５０％の雰囲気下で直径２００ｍｍ加圧盤で測定したヒステリシスロス率が７０％以下であれば、実際に軟質ポリウレタンフォームをマットレスに使用しても人間は容易に寝返りをすることができるため、快適な寝心地を提供することができる。軟質ポリウレタンフォームの密度にもよるが、好ましくはヒステリシスロス率が６５％以下であり、特に好ましくは６０％以下である。最も好ましくは５５％以下である。
【００７５】
＜作用＞
本発明においては、ポリオール（Ａ）が、水酸基数が２であり、水酸基価が１０〜９０ｍｇＫＯＨ／ｇである場合、分岐のない完全な直鎖状であり、かつ分子鎖が極端に長いポリオールを含んでいることになる。これにより、直鎖状で、かつ分子鎖が極端に長いポリオール（Ａ）に由来する低反発性が発揮され、充分な低反発性、具体的にはコア反発弾性率２０％以下を有する軟質ポリウレタンフォームとなる。また、ポリオール（Ａ）が、水酸基数が３であり、水酸基価が１０〜９０ｍｇＫＯＨ／ｇである場合、ポリオール（Ｂ）のうち水酸基数２のポリオールを選択的に組み合わせることにより、低反発性が発揮される。
【００７６】
また、化学式（Ｉ）で表わされる特定の重合度のジメチルポリシロキサンを含むため、低反発ウレタンフォームとしての特性を損なわずに通気性を向上させることができる。
【実施例】
【００７７】
以下、本発明を実施例により具体的に説明するが、本発明は下記例によって何ら限定されない。なお、実施例および比較例中の数値は質量部を示す。また、不飽和度の測定はＪＩＳ  Ｋ  １５５７（１９７０年版）に準拠した方法で実施した。【００７８】
（原料）
ポリエーテルポリオールＡ１：水酸化カリウム触媒を用いて、ジプロピレングリコールを開始剤として分子量１０００までプロピレンオキシドを開環付加重合させた後、珪酸マグネシウムで精製した。その後、該化合物を開始剤として亜鉛ヘキサシアノコバルテート−ｔｅｒｔ−ブチルアルコール錯体触媒を用いてプロピレンオキシドを開環付加重合させて得られた平均水酸基数が２、水酸基価が１４ｍｇＫＯＨ／ｇ、不飽和度が０．００５ｍ当量／ｇのポリオキシプロピレンポリオール。【００７９】
ポリエーテルポリオールＢ１：水酸化カリウム触媒を用いてジプロピレングリコールを開始剤としてプロピレンオキシドを開環付加重合させて得られる平均水酸基数が２、水酸基価が１６０ｍｇＫＯＨ／ｇのポリオキシプロピレンポリオール。【００８０】
ポリエーテルポリオールＢ２：水酸化カリウム触媒を用いてグリセリンを開始剤としてプロピレンオキシドを開環付加重合させて得られる平均水酸基数が３、水酸基価が１６８ｍｇＫＯＨ／ｇのポリオキシプロピレンポリオール。【００８１】
ポリエーテルポリオールＢ３：水酸化カリウム触媒を用いてグリセリンを開始剤としてプロピレンオキシドおよびエチレンオキシドの混合物を開環付加重合させて得られる平均水酸基数が３、水酸基価が４８ｍｇＫＯＨ／ｇ、全オキシエチレン基含有量が８０質量％であるポリオキシプロピレンオキシエチレンポリオール。【００８２】
ポリエーテルポリオールＣ１：水酸化カリウム触媒を用いてペンタエリスリトールを開始剤としてプロピレンオキシドを開環付加重合させて得られる平均水酸基数が４、水酸基価が４１０ｍｇＫＯＨ／ｇのポリオキシプロピレンポリオール。【００８３】
ポリエーテルモノオールＤ１：ｎ−ブチルアルコールを開始剤として、亜鉛ヘキサシアノコバルテート−ｔｅｒｔ−ブチルアルコール錯体触媒を用いてプロピレンオキシドを開環付加重合させて得られる平均水酸基数が１、水酸基価が１６．７ｍｇＫＯＨ／ｇのポリオキシプロピレンモノオール。【００８４】
発泡剤：水。
触媒Ａ：ジオクチルスズジラウレート（日東化成社製、商品名：ネオスタンＵ８１０）
触媒Ｂ：トリエチレンジアミンのジプロピレングリコール溶液。（東ソー社製、商品名：ＴＥＤＡ−Ｌ３３）
触媒Ｃ：アミン触媒（エアプロダクツ  アンド  ケミカルズ社製、商品名：Ｎｉａx Ａ−２３０）
触媒Ｄ：ジブチルスズジラウレート（日東化成社製、商品名：ネオスタンＵ−１００）
整泡剤Ｘ−Ａ：シリコーン系整泡剤（東レダウコーニング社製、商品名：ＳＺ−１３２７）
整泡剤Ｘ−Ｂ：シリコーン系整泡剤（東レダウコーニング社製、商品名：ＳＲＸ−２９８）
整泡剤Ｘ−Ｃ：シリコーン系整泡剤（東レダウコーニング社製、商品名：ＳＺ−１３２８）
ジメチルポリシロキサン（Ｘ）
ジメチルポリシロキサン（Ｘ−１）：信越化学工業社製、商品名：ＫＦ−９６Ａ−６ｃｓ、上式（Ｉ）で表され、ｎの平均値が７．３であるジメチルポリシロキサン。２５℃のときの動粘度は６ｍｍ２／ｓ。【００８５】
ジメチルポリシロキサン（Ｘ−２）：信越化学工業社製、商品名：ＫＦ−９６Ｌ−５ｃｓ、上式（Ｉ）で表され、ｎの平均値が７．０であるジメチルポリシロキサン。２５℃のときの動粘度は５ｍｍ２／ｓ。【００８６】
ジメチルポリシロキサン（Ｘ−３）：信越化学工業社製、商品名：ＫＦ−９６Ｌ−２ｃｓ、上式（Ｉ）で表され、ｎの平均値が２．５であるジメチルポリシロキサン。２５℃のときの動粘度は２ｍｍ２／ｓ。【００８７】
ジメチルポリシロキサン（Ｘ−４）：信越化学工業社製、商品名：ＫＦ−９６−２０ｃｓ、上式（Ｉ）で表され、ｎの平均値が２４．８であるジメチルポリシロキサン。２５℃のときの動粘度は２０ｍｍ２／ｓ。【００８８】
ジメチルポリシロキサン（Ｘ−５）：信越化学工業社製、商品名：ＫＦ−９６−３０ｃｓ、上式（Ｉ）で表され、ｎの平均値が３２．９であるジメチルポリシロキサン。２５℃のときの動粘度は３０ｍｍ２／ｓ。【００８９】
ジメチルポリシロキサン（Ｘ−６）：信越化学工業社製、商品名：ＫＦ−９６−１０ｃｓ、上式（Ｉ）で表され、ｎの平均値が１２．７であるジメチルポリシロキサン。２５℃のときの動粘度は１０ｍｍ２／ｓ。【００９０】
ポリイソシアネート化合物ａ：ＴＤＩ−８０（２，４−ＴＤＩ／２，６−ＴＤＩ＝８０／２０質量％の混合物）、イソシアネート基含有量４８．３質量％（日本ポリウレタン工業社製、商品名：コロネートＴ−８０）。【００９１】
［例１〜８］
表１〜２に示した原料および配合剤のうち、ポリイソシアネート化合物以外の全原料の混合物（ポリオールシステム）の液温を２２℃±１℃に調整し、ポリイソシアネート化合物を液温２３±１℃に調整した。ポリオールシステムにポリイソシアネート化合物を所定量加えて、ミキサー（毎分１６００回転）で５秒間混合し、室温状態で上部が開放になっている縦横および高さが各々３００ｍｍの木箱にビニールシートを敷きつめたものに注入し、軟質ポリウレタンフォーム（スラブフォーム）を製造した。製造された軟質ポリウレタンフォームを取り出して、室温（２３℃）、湿度５０％に調節された室内に２４時間以上放置してから、各種物性の測定を行った。その測定結果を表１に示す。なお例１〜８は実施例、例９〜１２は比較例である。【００９２】
［例１３〜２６］
表３〜４に示した原料および配合剤のうち、ポリイソシアネート化合物以外の全原料の混合物（ポリオールシステム）の液温を２２℃±１℃に調整し、ポリイソシアネート化合物を液温２２±１℃に調整した。ポリオールシステムにポリイソシアネート化合物を所定量加えて、ミキサー（毎分１６００回転）で５秒間混合し、室温状態で上部が開放になっている縦横６００ｍｍ、および高さが４００ｍｍにビニールシートを敷きつめたものに注入し、軟質ポリウレタンフォーム（スラブフォーム）を製造した。製造された軟質ポリウレタンフォームを取り出して、室温（２３℃）、湿度５０％に調節された室内に２４時間以上放置してから、各種物性の測定を行った。その測定結果を表３〜４に示す。例１４〜１９、例２１〜２３、例２５〜２６は実施例であり、例１３、例２０、例２４は比較例である。【００９３】
（成形性）
成形性は、発泡後収縮のないものを○（良好）、収縮および崩壊するものを×（不良）として評価した。【００９４】
（コア密度、コア反発弾性率）
コア密度、コア反発弾性率は、ＪＩＳ  Ｋ６４００（１９９７年版）に準拠した方法で測定した。フォームの中央部から表皮部を除いて縦横各１００ｍｍ、高さ５０ｍｍの大きさに切り出したものを測定に用いた。【００９５】
（２５％硬さ、通気性、引張強度、伸び、乾熱圧縮永久歪、湿熱圧縮永久歪、ヒステリシスロス率）
２５％、５０％および６５％圧縮時の硬さ（ＩＬＤ）、通気性、引張強度、伸び、乾熱圧縮永久歪、湿熱圧縮永久歪、およびヒステリシスロス率は、ＪＩＳ  Ｋ６４００（１９９７年版）に準拠した方法で測定した。なお通気性はＪＩＳ  Ｋ６４００（１９９７年版）のＢ法に準拠した方法で測定した。【００９６】
【表１】
2012115113.tif 000003
【００９７】
【表２】
2012115113.tif 000004
【００９８】
【表３】
2012115113.tif 000005
【００９９】
【表４】
2012115113.tif 000006
【０１００】
特定のポリオール（Ａ）、（Ｂ）、（Ｃ）およびモノオール（Ｄ）と特定のジメチルポリシロキサンを用いて製造した例１〜８の軟質ポリウレタンフォームは、表１に示すように反発弾性率が１５％以下であり、耐久性の指標である５０％乾熱圧縮永久歪が５％以下、９０％乾熱圧縮永久歪が１０％以下と小さく、耐久性が良好であった。さらに通気性も３０Ｌ／分以上であり、非常に通気性が高い軟質ポリウレタンフォームが得られた。一方例９では特定のジメチルポリシロキサンを使用していないため通気性が低い軟質ポリウレタンフォームしか得られなかった。また、ｎ＝３２．９のジメチルポリシロキサンを０．０２５質量部使用した場合は、軟質ポリウレタンフォームを成形する際に連通化度が非常に高くなり、フォームが崩壊するという問題が発生した。
さらに、例１１〜１２では、モノオールの比率が１５質量％を超えているため、本願のジメチルポリシロキサン（Ｉ）を使わずに非常に高い通気性が確保できる軟質ポリウレタンフォームを得ることができるが、９０％圧縮時の乾熱圧縮永久歪および湿熱圧縮永久歪が悪化した。【０１０１】
例１４〜１９の軟質ポリウレタンフォームは、表３に示すように大きいサイズでの発泡においても成形性が良好であった。また、反発弾性率が１５％以下であり耐久性の指標である乾熱圧縮永久歪も小さく、耐久性が良好であった。さらに通気性も３０Ｌ／分以上であり、非常に通気性が高い軟質ポリウレタンフォームが得られた。なお、例１３は特定のジメチルポリシロキサンを使用していないため、通気性が３０Ｌ／分以下であった。【０１０２】
例２１〜２３、および例２５〜２６では、特定のポリオール（Ａ）、（Ｂ）、（Ｃ）およびモノオール（Ｄ）と特定のジメチルポリシロキサンを用いて軽量化した軟質ポリウレタンフォームを製造した。これらは例２０および例２４の特定のジメチルポリシロキサンを使用していないフォームに比べ、高い通気性を確保することができた。【０１０３】
［例２７］（実施例）
表１の例３に示した原料および配合剤のうち、ポリイソシアネート化合物以外の全原料の混合物（ポリオールシステム）の液温を２３℃±１℃に調整し、ポリイソシアネート化合物を液温２２±１℃に調整した。ポリオールシステムにポリイソシアネート化合物を所定量加えて、ミキサー（毎分３０００回転）で５秒間混合し、得られた混合液を直ちに６０℃に加温したアルミニウム製金型（縦・横４００ｍｍ、高さ１００ｍｍ）に注入して密閉した。１０分間金型温度を６０℃に維持した後、軟質ポリウレタンフォームを金型から取り出した。【０１０４】
その結果良好な成形性で軟質ポリウレタンフォーム（モールドフォーム）が製造された。また製造された軟質ポリウレタンフォームを２４時間以上２３℃、相対湿度５０％下で養生した後各種物性の測定を行った。その結果、コア密度が５８．３ｋｇ／ｍ３、コア反発弾性率が６％、通気性が３３．５Ｌ／分であり、反発弾性率が低く、通気性に優れた軟質ポリウレタンフォームが製造された。
【産業上の利用可能性】
【０１０５】
本発明の軟質ポリウレタンフォームは、低反発性であり、衝撃吸収体、吸音体、振動吸収体として好適であり、また、寝具、マット、クッション、自動車用座席シートクッション、バック材、フレームラミネーションによる表皮ワディング材としても好適である。湿熱耐久性に優れ、かつ通気性が良好であるので、特に寝具（マットレス、枕等）に好適である。【０１０６】
なお、２０１１年２月２５日に出願された日本特許出願２０１１−０４００２４号の明細書、特許請求の範囲、及び要約書の全内容をここに引用し、本発明の明細書の開示として、取り入れるものである。
【国際調査報告】
2012115113.tif 000008
2012115113.tif 000009
2012115113.tif 000010
2012115113.tif 000011